СПОСОБ ПЕРЕРАБОТКИ АЛЮМИНИЕВОГО ШЛАКА

3
2
1. Способ переработки алюминиевых шлаков, включающий следующие стадии: загрузку в печь флюса, загрузку алюминиевого шлака, их нагревание и расплавление, выделение металла алюминия или его сплава и вторичного шлака из расплава, их выгрузку, отличающийся тем, что переработку алюминиевого шлака осуществляют в электрошлаковой печи постоянного тока, в которой имеется тигель с донным электродом - катодом и верхним электродом - анодом, а алюминиевый шлак загружают в тигель в расплав флюса, содержащего криолит или его смесь с оксидом алюминия и/или AlF, CaF и другими возможными компонентами, с последующим расплавлением и растворением, затем загружают порционно алюминиевый шлак и криолит и другие возможные компоненты и расплавляют и растворяют их, при этом выделение жидкого металла алюминия или его сплава происходит в зоне катода, а выделение жидкого вторичного шлака происходит в зоне анода, при этом вторичный шлак включает оксид алюминия и/или криолит и/или при необходимости другие компоненты, которые приемлемы для последующего получения металлического алюминия путем переработки вторичного шлака методом электролиза.
2. Способ по п.1, отличающийся тем, что расплавление и растворение алюминиевого шлака проводят при температуре в интервале от 1100 до 2000°С.
3. Способ по п.1 или 2, отличающийся тем, что полученный жидкий вторичный шлак используют для получения металлического алюминия путем последующей переработки вторичного шлака известным из уровня техники методом электролиза.